(57)【要約】  【課題】  従来よりも簡便なプロセスによって、指向性拡散フィルムに好適に使用することのできる新規な構造を有する光学素子を提供する。  【解決手段】  フィルム状透明マトリックス中に複数の貫通孔を有し、前記複数の貫通孔が、互いに軸方向が略平行となる状態で配置されており、前記貫通孔の軸方向が、前記フィルム状透明マトリックスの厚さ方向に対して、傾斜している、または略平行であることを特徴とする。【選択図】  図３
2010117714.tif 000002
【特許請求の範囲】
【請求項１】
フィルム状透明マトリックス中に複数の貫通孔を有し、前記複数の貫通孔が、互いに軸方向が略平行となる状態で配置されており、前記貫通孔の軸方向が、前記フィルム状透明マトリックスの厚さ方向に対して、傾斜している、または略平行であることを特徴とする光学素子。
【請求項２】
前記貫通孔の直径が、０．５〜１０μｍの範囲である請求項１記載の光学素子。
【請求項３】
厚さが１０〜４７０μｍの範囲である請求項１または２記載の光学素子。
【請求項４】
光学素子を有する指向性拡散フィルムであって、前記光学素子が、請求項１から３のいずれか一項に記載の光学素子であることを特徴とする指向性拡散フィルム。
【請求項５】
フィルム状透明マトリックス中に複数の貫通孔を有し、前記複数の貫通孔が、互いに軸方向が略平行となる状態で配置されており、前記貫通孔の軸方向が、前記フィルム状透明マトリックスの厚さ方向に対して、傾斜している、または略平行であって、前記貫通孔には低分子物質が充填された状態である光学素子を製造する方法であって、
互いのＳＰ値の差が、１．５〜３の範囲である光重合性官能基を含むモノマーと低分子物質とを含む光学素子形成材料を準備する工程と、
前記光学素子形成材料を基材上に展開して光学素子形成材料層を形成する工程と、
前記光学素子形成材料層に平行光線を照射する工程とを含むことを特徴とする光学素子の製造方法。
【請求項６】
前記モノマーとして、ＳＰ値が１１．７〜１３．４の範囲であるものを用いる請求項５記載の光学素子の製造方法。
【請求項７】
前記低分子物質として、ＳＰ値が、９．７〜１０．４の範囲であるものを用いる請求項５または６に記載の光学素子の製造方法。
【請求項８】
前記モノマーとして、少なくとも液晶モノマーを用いる、請求項５から７のいずれか一項に記載の光学素子の製造方法。
【請求項９】
前記モノマーとして、少なくとも２つの重合性官能基を有し、前記重合性官能基が、アクリレート基であるものを用いる請求項５から７のいずれか一項に記載の光学素子の製造方法。
【請求項１０】
前記低分子物質として溶媒を用いる請求項５から９のいずれか一項に記載の光学素子の製造方法。
【請求項１１】
前記光学素子形成材料層の形成工程において前記基材上に展開された光学素子形成材料層上に、さらに別の基材を配置して、両基材で光学素子形成材料層を挟持し、この状態で前記平行光線照射を実施する請求項５から１０のいずれか一項に記載の光学素子の製造方法。
【請求項１２】
前記平行光線を照射する工程の後、前記低分子物質を除去する工程を有する、請求項５から１１のいずれか一項に記載の光学素子の製造方法。
【請求項１３】
前記低分子物質を除去する工程の後、前記平行光線を照射する工程で重合されてなるポリマーの屈折率とは異なる屈折率を有する物質を、低分子物質除去部に充填する請求項１２記載の光学素子の製造方法。
【請求項１４】
光学素子であって、請求項５から１３のいずれか一項に記載の光学素子の製造方法によって製造されることを特徴とする光学素子。
【発明の詳細な説明】
【技術分野】
【０００１】
本発明は、光学素子、指向性拡散フィルムおよび光学素子の製造方法に関する。
【背景技術】
【０００２】
近年、パソコン、ＡＴＭ，カーナビゲーションシステム機器等に、液晶表示装置（ＬＣＤ）が幅広く使用されている。ＬＣＤの多くは、液晶セルの視認側とは反対側にバックライトが配置される構成である。バックライトに使用される光源から出射される光は拡散光であり、ＬＣＤの正面方向からだけではなく、斜め方向からも視認することが可能ではある。しかし、ＬＣＤの正面方向以外の上下方向または左右方向から見ると、画像の輝度およびコントラストが著しく低下するため、画質を満足できる視野角は狭いものである。したがって、プライバシー保護や使用する用途により、特定方向のみ視認可能あるいは広視野角なＬＣＤが求められている。視野角拡大のためには、光学フィルタ等をＬＣＤに装着することが検討されており、例えば、屈折率の異なる２種の層が交互に折り重なった状態で形成されてなる光学フィルタが提案されている（例えば、特許文献１参照。）。また、相互に屈折率の異なる２種以上の光重合可能なモノマーあるいはオリゴマーを含有する組成物を膜状に形成し、ついでこの膜状組成物に紫外線を照射して得られる光散乱板からなることを特徴とする液晶表示素子用フィルタが提案されている（例えば、特許文献２参照。）。
【０００３】
しかしながら、これらフィルタの製造においては、紫外線波長や紫外線照射時の移動速度等、厳密な制御が必要であった。また、これらフィルタを用いた視野角の制御は十分なものではなかった。
【先行技術文献】
【特許文献】
【０００４】
【特許文献１】特開平９−１２７３３１号公報
【特許文献２】特開平７−２０９６３７号公報
【発明の概要】
【発明が解決しようとする課題】
【０００５】
そこで、本発明は、従来よりも簡便なプロセスによって、指向性拡散フィルムに好適に使用することのできる新規な構造を有する光学素子を提供することを目的とする。
【課題を解決するための手段】
【０００６】
前記目的を達成するために、本発明の光学素子は、フィルム状透明マトリックス中に複数の貫通孔を有し、前記複数の貫通孔が、互いに軸方向が略平行となる状態で配置されており、前記貫通孔の軸方向が、前記フィルム状透明マトリックスの厚さ方向に対して、傾斜している、または略平行であることを特徴とする。
【０００７】
本発明の指向性拡散フィルムは、光学素子を有する指向性拡散フィルムであって、前記光学素子が、前記本発明の光学素子であることを特徴とする。
【０００８】
本発明の光学素子の製造方法は、フィルム状透明マトリックス中に複数の貫通孔を有し、前記複数の貫通孔が、互いに軸方向が略平行となる状態で配置されており、前記貫通孔の軸方向が、前記フィルム状透明マトリックスの厚さ方向に対して、傾斜している、または略平行であって、前記貫通孔には低分子物質が充填された状態である光学素子を製造する方法であって、互いのＳＰ値の差が、１．５〜３の範囲である光重合性官能基を含むモノマーと低分子物質とを含む光学素子形成材料を準備する工程と、前記光学素子形成材料を基材上に展開して光学素子形成材料層を形成する工程と、前記光学素子形成材料層に平行光線を照射する工程とを含むことを特徴とする。
【０００９】
本発明の光学素子は、前記本発明の光学素子の製造方法によって製造されることを特徴とする。
【発明の効果】
【００１０】
本発明の光学素子は、新規な構造を有するものであり、良好な指向性散乱を示す。さらに、本発明の光学素子は、従来に比べ、極めて簡便なプロセスで製造することができる。本発明の光学素子を用いることで液晶ディスプレイ等の表示装置用に良好に使用できる、特定方向のみ視認可能となる指向性拡散フィルムを得ることができる。
【図面の簡単な説明】
【００１１】
【図１】図１は、本発明の光学素子の製造方法の一例を説明する図である。
【図２】図２は、本発明の実施例１、５および比較例７における光学素子の散乱特性の測定結果を示すグラフである。
【図３】図３は、本発明の実施例１における光学素子の外観を観察した写真（表面（ａ）、断面（ｂ））である。
【図４】図４は、本発明の光学素子の製造方法のその他の例を説明する図である。
【図５（ａ）】図５（ａ）は、本発明の実施例６における光学素子の断面を観察した写真である。
【図５（ｂ）】図５（ｂ）は、本発明の実施例６における光学素子の散乱特性の測定結果を示すグラフである。
【図６】図６は、本発明の実施例１および比較例８における光学素子の散乱特性の測定結果を示すグラフである。
【図７】図７は、本発明の比較例８における光学素子の表面を観察した写真である。
【発明を実施するための形態】
【００１２】
本発明の光学素子において、前記フィルム状透明マトリックスが、ポリマーから形成されていることが好ましい。
【００１３】
本発明の光学素子において、前記貫通孔の直径が、０．５〜１０μｍの範囲であることが好ましく、より好ましくは１〜８μｍの範囲である。
【００１４】
本発明の光学素子において、厚さが１０〜４７０μｍの範囲であることが好ましく、より好ましくは１０〜１５０μｍの範囲であり、さらに好ましくは１０〜１００μｍの範囲である。
【００１５】
本発明の光学素子の製造方法において、前記光学素子形成材料層の形成工程において前記基材上に展開された光学素子形成材料層上に、さらに別の基材を配置して、両基材で光学素子形成材料層を挟持し、この状態で前記平行光線照射を実施することが好ましい。
【００１６】
本発明の光学素子の製造方法において、前記平行光線として紫外線を用いることが好ましい。
【００１７】
本発明の光学素子の製造方法において、前記モノマーとして、少なくとも２つの重合性官能基を有するものを用いることが好ましい。
【００１８】
本発明の光学素子の製造方法において、前記重合性官能基が、アクリレート基であることが好ましい。
【００１９】
本発明の光学素子の製造方法において、前記低分子物質として溶媒を用いることが好ましい。
【００２０】
本発明の光学素子の製造方法においては、前記モノマーおよび前記低分子物質として、各々のＳＰ値の差が、１．５〜３の範囲となるよう組み合わせて用いる。前記各々のＳＰ値の差は、好ましくは１．６〜２．９の範囲であり、より好ましくは１．７〜２．８の範囲である。
【００２１】
本発明の光学素子の製造方法において、前記モノマーとして、ＳＰ値が１１．７〜１３．４の範囲であるものを用いることが好ましい。
【００２２】
本発明の光学素子の製造方法において、前記低分子物質として、ＳＰ値が、９．７〜１０．４の範囲であるものを用いることが好ましい。
【００２３】
本発明の光学素子の製造方法において、前記モノマーとして、少なくとも液晶モノマーを用いることが好ましい。
【００２４】
本発明の光学素子の製造方法において、前記平行光線を照射する工程の後、前記低分子物質を除去する工程を有することが好ましい。
【００２５】
本発明の光学素子の製造方法において、前記低分子物質を除去する工程の後、前記平行光線を照射する工程で重合されてなるポリマーの屈折率とは異なる屈折率を有する物質を、低分子物質除去部に充填することが好ましい。
【００２６】
つぎに、本発明について詳細に説明する。ただし、本発明は、以下の記載により制限されない。
【００２７】
本発明の光学素子は、フィルム状透明マトリックス中に複数の貫通孔を有する光学素子である。
【００２８】
前記フィルム状透明マトリックスは、ポリマーから形成されていることが好ましく、光重合性官能基を含むモノマーが主成分として重合されていることがより好ましい。
【００２９】
前記貫通孔は、例えば図３の写真に示されるように形成されている。前記貫通孔は、空洞（空気が存在）である。したがって、前記貫通孔は、前記フィルム状透明マトリックスと異なる屈折率を有している。
【００３０】
本発明において、前記複数の貫通孔は、互いに軸方向が略平行となる状態で前記フィルム状透明マトリックス中に配置されている。前記軸方向は、前記フィルム状透明マトリックスの厚さ方向に対して傾斜して配置されていてもよいし、厚さ方向に対して略平行に配置されていてもよい。例えば、前記貫通孔に、後述する異なる屈折率を有する物質を充填する態様において、前記貫通孔が前記厚さ方向に対して略平行または傾斜して配置された本発明の光学素子は、前記貫通孔の軸方向に平行な入射角の光線を拡散させる特性を有する。また、充填された物質が光吸収物質である場合には、前記貫通孔の軸方向に略平行でない光線は光吸収物質で吸収され、前記貫通孔の軸方向に略平行な光線のみを透過させる特性を有する。
【００３１】
本発明において、「略平行」とは、実質的に平行の場合を含み、前記実質的に平行の場合とは、例えば、０±２度の範囲であり、好ましくは０±１度の範囲である。
【００３２】
前記貫通孔の直径は、０．５〜１０μｍの範囲であることが好ましい。前記直径は、１〜８μmの範囲であることがより好ましい。前記直径が０．５μｍ未満と細すぎると、前記フィルム状透明マトリックスと前記貫通孔との屈折率差が光学素子の特性として反映されにくく、また、１０μｍを超えると、精彩度が十分得られなくなり、良好な光学特性が得られにくくなる。前記貫通孔の直径の平均値は、２〜６μｍの範囲であることが好ましい。
【００３３】
本発明の光学素子の厚さは１０〜４７０μｍの範囲であることが好ましい。１０μｍ以上の厚さがあれば、光学素子としての効果が十分発現し、４７０μｍ以下の厚さであれば、光重合が良好に進行する。
【００３４】
上述した本発明の光学素子は、指向性拡散フィルムに使用することができる。指向性拡散フィルムに使用する場合には、前記貫通孔の軸方向から入射する光を拡散させ、それ以外の方向から入射する光を透過させることができる。
【００３５】
本発明の光学素子は、例えば、光重合性官能基を含むモノマーと低分子物質とを含む光学素子形成材料を準備する工程、前記光学素子形成材料を基材上に展開して光学素子形成材料層を形成する工程、前記光学素子形成材料層に光線照射する工程とを含む方法によって製造することができる。前記光線としては、平行光を用いることが好ましい。前記光線は、偏光であっても非偏光であってもよい。光線照射は、特に制限されないが、その手段には各種活性エネルギーを用いることができ、前記光線照射により前記光重合性官能基を含むモノマーの重合が進行する。前記光線としては、電離放射線が好ましく、紫外線が特に好ましい。エネルギー線源としては、例えば、高圧水銀ランプ、ハロゲンランプ、キセノンランプ、メタルハライドランプ、窒素レーザー、電子線加速装置、放射性元素などの線源が好ましい。エネルギー線源の照射量は、紫外線波長３６５ｎｍでの積算露光量として、１５〜７００ｍＪ／ｃｍ２が好ましい。照射量が、１５ｍＪ／ｃｍ２以上であれば、硬化がより十分となり、形成されるフィルム状透明マトリックスの硬度もより十分なものとなる。また、７００ｍＪ／ｃｍ２以下であれば、形成されるフィルム状透明マトリックスの着色を防止でき、透明性を向上させることができる。エネルギー線源の照射強度は、１〜１００ｍＷ／ｃｍ２の範囲が好ましい。
【００３６】
前記方法によると、前記光線照射の方向と略平行方向に前記貫通孔の軸が形成され、前記光学素子形成材料層に対して前記光線照射方向を制御することによって、貫通孔の軸の方向を制御することができる。例えば、前記光学素子形成材料層の法線方向から光線を照射すると、前記光学素子形成材料層の厚さ方向に対して略平行方向に貫通孔が形成され、前記光学素子形成材料層に対して斜め方向から光線を照射すると、前記光学素子形成材料層の厚さ方向に対して斜め方向に貫通孔が形成される。また、前記方法によると、前記光線照射の工程において、マスク等を介することなく、フィルム状透明マトリックス中に貫通孔を形成することができる。
【００３７】
本発明の光学素子は、例えば、前記方法において次のメカニズムにより形成されると推察されるが、本発明は、前記推察によりなんら制限されない。すなわち、光重合性官能基を含むモノマーと低分子物質とを含む光学素子形成材料に光線を照射することによって、光線照射面側から重合が開始し、分子量が増大を始める。この時、重合体（ポリマー）形成領域の屈折率が周辺部分よりも大きくなり、屈折率差によるレンズ効果により照射される前記光線は集光される。この集光された光線は、光学素子形成材料中を光線照射方向に対して略平行な方向に進む。前記集光された光線の進行方向に沿って、光学素子形成材料中ではさらに重合が進む。その一方で、一部の光は集光されずにポリマー形成領域とポリマー非形成領域との界面からポリマー非形成領域に漏れ出し、ポリマー形成領域を幅方向へと拡大する重合も起こる。前記幅方向へと拡大する重合によって、複数の前記ポリマー形成領域間が連結され、フィルム状透明マトリックスが形成される。その結果、光線照射方向に沿った方向に、フィルム状透明マトリックスに囲まれた、低分子物質が主として残留した貫通孔が形成される。
【００３８】
前記光線照射工程においては、例えば、光学素子形成材料層をコンベア上で移動させながら連続プロセスで光線照射を行うこともできるし、一定面積の光学素子形成材料層に対して、その全面に光線照射を行うというバッチ処理によっても行うことができる。
【００３９】
前記光学素子形成材料層形成工程においては、前記基材上に展開された光学素子形成材料層上に、さらに別の基材を配置して、両基材で前記光学素子形成材料層を挟持し、この状態で前記光線照射工程を実施することも好ましい。この場合、基材の双方が光透過性基材であってもよいし、一方のみが光透過性基材であってもよい。一方のみが光透過性基材である場合、後続する光線照射工程では、当該光透過性基材の側から光線照射を行う。前記光学素子形成材料層を基材で挟み込むと、前記低分子物質が揮発しやすい材料である場合においても、光学素子製造工程における光学素子形成材料の成分変化が生じにくく、安定した品質の光学素子を得ることができるので好ましい。また、前記モノマーが、重合による体積収縮率が大きい材料である場合、得られる光学素子の表面形状を平滑にすることができるという利点もある。
【００４０】
前記基材は、特に制限されないが、光学素子形成材料層を２枚の基材で挟み込み光線照射する方法で光学素子を製造する場合には、少なくとも一方が光透過性基材であることが必要である。光透過性基材としては、ガラス基材および透明プラスチックフィルム基材を好適に使用することができる。前記透明プラスチックフィルム基材の形成材料としては、例えば、ポリエチレンテレフタレート、ポリエチレンナフタレート等のポリエステル系ポリマー、ジアセチルセルロース、トリアセチルセルロース等のセルロース系ポリマー、ポリカーボネート系ポリマー、ポリメチルメタクリレート等のアクリル系ポリマー等があげられる。また、前記透明プラスチックフィルム基材の形成材料としては、例えば、ポリスチレン、アクリロニトリル−スチレン共重合体等のスチレン系ポリマー、ポリエチレン、ポリプロピレン、環状ないしノルボルネン構造を有するポリオレフィン、エチレン−プロピレン共重合体等のオレフィン系ポリマー、塩化ビニル系ポリマー、ナイロンや芳香族ポリアミド等のアミド系ポリマー等もあげられる。さらに、前記透明プラスチックフィルム基材の形成材料としては、例えば、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマーや前記ポリマーのブレンド物等もあげられる。
【００４１】
本発明において、前記透明プラスチックフィルム基材の厚みは、特に制限されないが、例えば、強度、取り扱い性などの作業性および薄層性などの点を考慮すると、１０〜５００μｍの範囲が好ましく、より好ましくは２０〜３００μｍの範囲であり、最適には、３０〜２００μｍの範囲である。前記透明プラスチックフィルム基材の屈折率は、特に制限されず、例えば、１．３０〜１．８０の範囲であり、好ましくは、１．４０〜１．７０の範囲である。
【００４２】
本発明の光学素子は、前記基材とともに、そのまま指向性拡散フィルムとして使用することもできる。前記指向性拡散フィルムは、例えば、保護フィルムとして偏光板に使用することもでき、この場合には、前記基材としては、トリアセチルセルロース（ＴＡＣ）、ポリカーボネート、アクリル系ポリマー、環状ないしノルボルネン構造を有するポリオレフィン等から形成されたフィルムを用いることが好ましい。また、本発明において、前記フィルム基材は、偏光子自体であってもよい。このような構成であると、ＴＡＣ等からなる保護層を不要とし偏光板の構造を単純化できるので、偏光板若しくは画像表示装置の製造工程数を減少させ、生産効率の向上が図れる。また、このような構成であれば、偏光板を、より薄層化することができる。なお、前記基材が偏光子である場合には、本発明の光学素子が、従来の保護層としての役割を果たすことになる。また、このような構成であれば、本発明の指向性拡散フィルムは、液晶セル表面に装着されるカバープレートとしての機能を兼ねることになる。
【００４３】
前述のとおり、照射する光線は、平行光であるが、所定範囲の半値幅であれば、拡散光を用いても、拡散性を有する光学素子を得ることができる。必要に応じて、前記拡散光の半値幅は、０〜３０°の範囲で適宜制御することができる。前記拡散光の照射においては、前記光学素子形成材料層上に、前記別の基材として拡散板を積層し、前記拡散板側から平行光を照射して光学素子を得ることもできる。また、前記光学素子形成材料層上に形成された別の基材の上に拡散板を積層し、前記拡散板側から平行光を照射して光学素子を得ることもできる。ここで、半値幅とは、拡散板にコリメート光を入射し、出射光のピーク強度を１００％としたときの出射光強度が５０％となる拡散角度をいう。
【００４４】
前記フィルム状透明マトリックスは、前記光学素子形成材料を構成する前記光重合性官能基を含むモノマーが重合してなり、光重合性官能基を含むモノマーとしては、例えば、紫外線硬化型モノマー、電離放射線硬化型モノマー等が挙げられる。これらの中でも、紫外線照射による硬化処理という簡単な加工操作にて効率よくフィルム状透明マトリックスを形成できる紫外線硬化型モノマーが、特に好ましく用いられる。前記紫外線硬化型モノマーには、紫外線重合開始剤（光重合開始剤）が配合される。
【００４５】
前記紫外線硬化型モノマーとしては、例えば、ポリエステル系、アクリル系、ウレタン系、シリコーン系、エポキシ系等の各種のものが挙げられる。特に好ましく用いられる紫外線硬化型モノマーとしては、紫外線重合性の官能基を有するもの、中でも、前記官能基を少なくとも２つ有するものがあげられるが、特に前記官能基を２つ有するモノマーが好ましい。前記官能基が１つのモノマーの場合は、光重合によるフィルム化が起こりにくい。
【００４６】
このような紫外線硬化型モノマーの具体例としては、例えば、多価アルコールのアクリル酸エステル等のアクリレートモノマー、多価アルコールのメタクリル酸エステル等のメタクリレートモノマー、ジイソシアネート、多価アルコールおよびアクリル酸のヒドロキシアルキルエステルから合成される多官能性ウレタンアクリレートモノマー、多価アルコールおよびメタクリル酸のヒドロキシメタクリルエステル等から合成される多官能性のウレタンメタクリレートモノマー等が挙げられる。また、メラミン系モノマー、ウレタン系モノマー、アルキド系モノマー、シリコーン系モノマー等も好ましく用いられる。これらの中でも、前記重合性官能基がアクリレート基であるものが特に好ましい。
【００４７】
前記モノマーは、一種類を単独で用いてもよいし、二種類以上を混合して用いてもよい。また、前記モノマーとして、市販の光硬化型モノマー等を用いることも可能である。また、光硬化型の液晶モノマーを用いることも好ましく、この場合も、２つのアクリレート基を有する液晶モノマーであることがより好ましい。液晶モノマーを用いることで、分子配向に由来した側鎖同士の反応推進が期待できる。前記液晶モノマーとしては、例えば、ＢＡＳＦ社製の商品名Ｐａｌｉｏｃｏｌｏｒ（登録商標）ＬＣ２４２、高砂香料株式会社製の商品名Ｌ４２、Ｌ５５などが挙げられる。
【００４８】
前記モノマーとしては、例えば、下記一般式（１）の化合物があげられる。
【化１】
2010117714.tif 000003
前記式（１）において、Ｒ１、Ｒ２は、それぞれ独立に水素若しくはメチル基であるが、Ｒ１、Ｒ２の両方が水素であることが好ましい。前記Ｘ１、Ｘ２は、それぞれ独立にエーテル基、カルボニル基、エステル基およびカーボネート基からなる群から選択される。Ｚは、水素、ハロゲン、炭素数１〜４のアルキル基あるいはアルコキシ基、シアノ基、ニトロ基からなる群から選択されるが、塩素またはメチル基であることが好ましい。
【００４９】
前記光重合開始剤としては、例えば、２，２−ジメトキシ−２−フェニルアセトフェノン、アセトフェノン、ベンゾフェノン、キサントン、３−メチルアセトフェノン、４−クロロベンゾフェノン、４，４’−ジメトキシベンゾフェノン、ベンゾインプロピルエーテル、ベンジルジメチルケタール、Ｎ，Ｎ，Ｎ’，Ｎ’−テトラメチル−４，４’−ジアミノベンゾフェノン、１−（４−イソプロピルフェニル）−２−ヒドロキシ−２−メチルプロパン−１−オン等があげられ、その他、チオキサントン系化合物等が使用できる。
【００５０】
本発明の光学素子の製造方法において、前記低分子物質として溶媒を用いることが好ましい。前記低分子物質は、光学素子形成材料層に光線照射されることにより、主として前記貫通孔に偏在する。前記低分子物質が溶媒であると、前記フィルム状透明マトリックスおよび前記貫通孔形成後に、前記貫通孔に偏在する溶媒を、常温または加熱、減圧、ブロアー等により容易に揮発させ除去することが可能である。また、高沸点溶媒等の比較的揮発し難い材料を用いた場合、前記貫通孔形成後に低沸点溶媒で溶出させることも可能である。前記低分子物質を除去する場合、前記低分子物質除去後の貫通孔は、そのままの状態（空気が存在）でもよいし、前記貫通孔中に前記フィルム状透明マトリックスとは屈折率の異なる他の物質を充填することも好ましい。この方法によると、後述する各々のＳＰ値が所定の範囲にない組み合わせの材料であっても、本発明の構造の光学素子を容易に製造することができるので、様々な特性を有する光学素子の設計が可能となる。
【００５１】
充填する物質としては、紫外線硬化や熱硬化のエポキシ系樹脂、オキセタン系樹脂、アクリル系樹脂やそれらの混合物を用いることができる。また、必要に応じて、シリカやチタニア、ジルコニア、ガラス等の無機粒子や、染料や顔料を、前記樹脂やそれらの混合物に添加することができる。また、熱可塑性樹脂と溶媒との混合液を貫通孔に含浸させた後に、溶媒を除去することにより貫通孔に物質を充填することができる。
【００５２】
前記低分子物質として、光重合以外の方法で重合する架橋基を有する物質を使用することもできる。この場合、前記光線照射工程の後に、例えば、熱重合工程等の工程を行って、前記低分子物質を架橋させて、前記貫通孔を形成することができる。この場合、前記低分子物質を選択的に着色または染色することにより、光学特性を制御することも可能である。
【００５３】
本発明の光学素子の製造方法においては、前記モノマーおよび前記低分子物質として、各々のＳＰ値の差が、１．５〜３の範囲となるよう組み合わせて用いる。好ましくは１．６〜２．９の範囲であり、より好ましくは１．７〜２．８の範囲である。ＳＰ値とは、溶解度パラメーター（Ｓｏｌｕｂｉｌｉｔｙ  Ｐａｒａｍｅｔｅｒ：δ）であり、本発明においては、Ｓｍａｌｌ，  「Ｓｏｍｅ  ｆａｃｔｏｒｓ  ａｆｆｅｃｔｉｎｇ  ｔｈｅ  ｓｏｌｕｂｉｌｉｔｙ  ｏｆ  ｐｏｌｙｍｅｒｓ」，Ｊ．ａｐｐｌ．Ｃｈｅｍ．，３，Ｆｅｂｒｕａｒｙ，１９５３，ｐ７１−８０  の記載に基づき、次の式で算出されるものである。
【数１】
2010117714.tif 000004
上記式において、Ｆは分子引力定数（＝（ＥＶ・Ｖ）１／２）、ＥＶは蒸発エネルギー、Ｖはモル体積、ｅｉは各構成基の蒸発エネルギー、ｎｉは各構成基の数である。前記ＳＰ値の差が３を超えると、前記モノマーと前記低分子物質とが相溶しない場合がある。また、前記ＳＰ値の差が１．５未満であると、相溶性が良すぎるために重合相分離が起こりにくく、前記貫通孔が形成されにくくなる。
【００５４】
本発明の光学素子の製造方法において、前記モノマーとして、ＳＰ値が１１．７〜１３．４の範囲であるものを用いることが好ましい。ＳＰ値が前記範囲内にある低分子物質としては、例えば、前記液晶モノマーＬＣ２４２（ＳＰ値：１２．３）があげられる。
【００５５】
本発明の光学素子の製造方法において、前記低分子物質として、ＳＰ値が、９．７〜１０．４の範囲であるものを用いることが好ましい。ＳＰ値が前記範囲内にある低分子物質としては、例えば、シクロペンタノン（ＳＰ値：１０．４）、塩化メチレン（ＳＰ値：９．７）があげられる。
【００５６】
前記光学素子形成材料は、さらに、任意の適切な添加剤を含んでもよい。前記添加剤としては、例えば、界面活性剤、可塑剤、熱安定剤、光安定剤、滑剤、抗酸化剤、紫外線吸収剤、難燃剤、着色剤、帯電防止剤、架橋剤、増粘剤、金属類等があげられる。
【００５７】
前記界面活性剤は、前記光学素子形成材料を基材上に展開して前記光学素子形成材料層を形成する際、前記別の基材を用いずに、すなわち、空気との接触下で前記光学素子形成材料層を形成する場合に、平滑な表面を形成すること等を目的に配合するものである。前記界面活性剤としては、シリコーン系界面活性剤、アクリル系界面活性剤、フッ素系界面活性剤等があげられる。
【００５８】
また、前記光学素子形成材料は、例えば、前記モノマーと前記低分子物質との相溶性に著しい変化が生じない範囲で、異なる他の樹脂を含有してもよい。前記他の樹脂としては、例えば、各種汎用樹脂、エンジニアリングプラスチック、熱可塑性樹脂、熱硬化性樹脂等があげられる。
【００５９】
前記汎用樹脂としては、例えば、ポリエチレン（ＰＥ）、ポリプロピレン（ＰＰ）、ポリスチレン（ＰＳ）、ポリメチルメタクリレ−ト（ＰＭＭＡ）、ＡＢＳ樹脂、およびＡＳ樹脂等があげられる。前記エンジニアリングプラスチックとしては、例えば、ポリアセテ−ト（ＰＯＭ）、ポリカーボネ−ト（ＰＣ）、ポリアミド（ＰＡ：ナイロン）、ポリエチレンテレフタレ−ト（ＰＥＴ）、およびポリブチレンテレフタレ−ト（ＰＢＴ）等があげられる。前記熱可塑性樹脂としては、例えば、ポリフェニレンスルフィド（ＰＰＳ）、ポリエーテルスルホン（ＰＥＳ）、ポリケトン（ＰＫ）、ポリイミド（ＰＩ）、ポリシクロヘキサンジメタノールテレフタレート（ＰＣＴ）、ポリアリレ−ト（ＰＡＲ）、および液晶ポリマー（ＬＣＰ）等があげられる。前記熱硬化性樹脂としては、例えば、エポキシ樹脂、フェノ−ルノボラック樹脂等があげられる。
【００６０】
このように、前記他の樹脂等を前記光学素子形成材料に配合する場合、その配合量は、例えば、前記光学素子形成材料に対して、例えば、０〜５０重量％の範囲であり、好ましくは、０〜３０重量％の範囲である。
【００６１】
前記光学素子形成材料層の形成方法としては、２枚の基材間に挟み込むという簡便な方法により形成することができるが、例えば、スピンコート法、ロールコート法、フローコート法、プリント法、ディップコート法、流延成膜法、バーコート法、グラビア印刷法等もあげられる。
【００６２】
本発明の光学素子は、ＬＣＤ用の視野角制御フィルムに好ましく用いうる。前記貫通孔の軸方向を選択して本発明の光学素子をＬＣＤに使用することにより、その選択した方向付近において視認を良好にすることができる。また、本発明の光学素子は、ＬＣＤ用の視野角拡大フィルムとしても好ましく用いうる。例えば、ＬＣＤにおいて斜め方向の視野からの階調反転を改善することが可能となるため、本発明の光学素子を階調反転する視野方向に合わせて積層することにより、視野角を拡大することができる。
【００６３】
本発明の光学素子を使用した液晶表示装置は、任意の適切な用途に使用される。その用途は、例えば、パソコンモニター、ノートパソコン、コピー機等のＯＡ機器、携帯電話、時計、デジタルカメラ、携帯情報端末（ＰＤＡ）、携帯ゲーム機等の携帯機器、ビデオカメラ、テレビ、電子レンジ等の家庭用電気機器、バックモニター、カーナビゲーションシステム用モニター、カーオーディオ等の車載用機器、商業店舗用インフォメーション用モニター等の展示機器、監視用モニター等の警備機器、介護用モニター、医療用モニター等の介護・医療機器等である。
【実施例】
【００６４】
つぎに、本発明の実施例について比較例と併せて説明する。なお、本発明は、下記の実施例および比較例によってなんら限定ないし制限されない。また、各実施例および各比較例における各種特性および物性の測定および評価は、下記の方法により実施した。
【００６５】
（光学素子の厚さ）
デジタルマイクロメーター（アンリツ製（株）、商品名「Ｋ−３５１Ｃ型」）を用い、基材に挟まれた状態の光学素子の全体厚さを測定し、前記全体厚さから、基材の厚さを差し引くことにより、光学素子の厚さを算出した。
【００６６】
（散乱特性測定）
散乱光学特性は、光学フィルム特性評価装置（シグマ光機（株）製、商品名「ゴニオフォトメーター」）を用いて測定した。
【００６７】
（表面・断面形状観察）
光学素子の表面、および断面の形状は、３００ｍｍ対応半導体ＦＰＤ検査顕微鏡（オリンパス（株）製、商品名「ＭＸ６１Ｌ」）を用いて観察した。光学素子表面は倍率１００倍で、光学素子断面は倍率５０倍で観察を行った。
【００６８】
（貫通孔の直径）
光学素子の貫通孔の直径は、光学素子表面の顕微鏡写真を倍率１００倍で撮影し、１サンプルあたり４０点について算出し、その操作を４回行った。直径の平均値については、前記４０点の観察結果の平均値を算出し、この操作を４回行い、それぞれの算出結果の平均値を求めた。
【００６９】
［実施例１］
モノマーとして、商品名「Ｐａｌｉｏｃｏｌｏｒ（登録商標）ＬＣ２４２」（ＢＡＳＦ社製、ＳＰ値：１２．３）を０．４ｇ、低分子物質として、シクロペンタノン（ＣＰＮ、ＳＰ値：１０．４）を０．３８ｇ、および光重合開始剤としてイルガキュアー１８４（チバ・スペシャルティ・ケミカルズ社製）を０．０２ｇ混合して、光学素子形成材料とした。ＬＣ２４２は２つのアクリレート基を有する、下記化学式（２）で表わされる液晶モノマーである。
【化２】
2010117714.tif 000005
【００７０】
前記光学素子形成材料を、基材として、ポリエチレンテレフタレート（ＰＥＴ）フィルム（三菱化学（株）製、商品名「ＦＲＶ７５」、厚み７５μｍ）に滴下し、さらにその上から前記ＰＥＴフィルムと同じフィルムを置き、図１に示すように前記光学素子形成材料１を２枚のＰＥＴフィルム２間に挟み込み、光学素子形成材料層とした。これを紫外線照射装置（山下電装（株）製、紫外線照射光源「ＨＣ−３００ＦＭ」）に置き、波長３６５ｎｍの偏光コリメート光（１４０（ｍＪ／ｃｍ２）・ｍｉｎ、２ｍＷ／ｃｍ２）を、前記フィルムの略法線方向から照射した。
【００７１】
前記照射により、光学素子形成材料は硬化し、前記２枚のＰＥＴフィルムの間には、フィルム状の光学素子が得られた。前記光学素子を有するＰＥＴフィルムの散乱特性を測定したところ、図２に示す特性を示し、指向性散乱が確認できた。また、作製した光学素子の表面と断面の観察を行ったところ、図３（ａ）の写真に示すように、得られた光学素子の表面には、直径が２〜６μｍの範囲の略円形の構造が多数確認できた。前記直径の平均値は、４μｍであった。また、図３（ｂ）の写真に示すように、得られた光学素子の厚み方向には、貫通孔が互いに軸方向が略平行となる状態で、前記光線照射方向に沿う方向（厚さ方向に略平行方向）に形成されていた。
【００７２】
［実施例２］
モノマーとして、前記ＬＣ２４２（ＳＰ値：１２．３）を０．２ｇ、低分子物質として、ＣＰＮ（ＳＰ値：１０．４）を０．７９ｇ、および光重合開始剤としてイルガキュアー１８４を０．０１ｇ混合して光学素子形成材料とした以外は、実施例１と同様な条件にて、本実施例に係る光学素子を作製した。
【００７３】
［実施例３］
モノマーとして、前記ＬＣ２４２（ＳＰ値：１２．３）を０．４ｇ、低分子物質として、塩化メチレン（ＳＰ値：９．７）を０．３８ｇ、および光重合開始剤としてイルガキュアー１８４を０．０２ｇ混合して光学素子形成材料とした以外は、実施例１と同様な条件にて、本実施例に係る光学素子を作製した。
【００７４】
［実施例４］
モノマーとして、前記ＬＣ２４２（ＳＰ値：１２．３）を０．２ｇ、低分子物質として、塩化メチレン（ＳＰ値：９．７）を０．７９ｇ、および光重合開始剤としてイルガキュアー１８４を０．０１ｇ混合して光学素子形成材料とした以外は、実施例１と同様な条件にて、本実施例に係る光学素子を作製した。
【００７５】
［実施例５］
図４に示すように、紫外線照射側のＰＥＴフィルム２の上に半値幅２０°の拡散板３（Ｌｕｍｉｎｉｔ社製、商品名「ＬＳＤ２０」、厚み１３５μｍ）を設置した以外は、実施例１と同様な条件にて、本実施例に係る光学素子を作製した。前記光学素子を有するＰＥＴフィルムの散乱特性を測定したところ、図２に示す特性を示し、実施例１よりは弱いものの指向性散乱が確認できた。
【００７６】
［実施例６］
モノマーとして、前記ＬＣ２４２（ＳＰ値：１２．３）を０．４ｇ、低分子物質として、ＣＰＮ（ＳＰ値：１０．４）を０．３８ｇ、および光重合開始剤としてイルガキュアー１８４を０．０２ｇ混合して光学素子形成材料とした。以外は、実施例１と同様な条件にて、本実施例に係る光学素子を作製した。
【００７７】
前記光学素子形成材料を、実施例１と同様に、２枚のＰＥＴフィルム間に挟み込み、光学素子形成材料層とした。これを紫外線照射装置（山下電装（株）製、紫外線照射光源「ＨＣ−３００ＦＭ」）に置き、波長３６５ｎｍの偏光コリメート光（１４０（ｍＪ／ｃｍ２）・ｍｉｎ、２ｍＷ／ｃｍ２）を、前記フィルムの略法線方向から照射した。
【００７８】
前記照射により、光学素子形成材料を硬化させた。前記２枚のＰＥＴフィルムを剥離し、低分子物質を揮発させ除去することにより、フィルム状の光学素子が得られた。得られた光学素子は、指向性散乱を示した。その表面を観察した結果、図３（ａ）と同様に、略円形の空孔が多数確認できた。前記空孔の直径は２〜６μｍの範囲であり、平均値は、４μｍであった。また、断面観察したところ、図３（ｂ）と同様に、得られた光学素子の厚み方向には、貫通孔が互いに軸方向が略平行となる状態で、前記光線照射方向に沿う方向（厚さ方向に略平行方向）に形成されていた。
【００７９】
［実施例７］
モノマーとして、前記ＬＣ２４２（ＳＰ値：１２．３）を０．４ｇ、低分子物質として、ＣＰＮ（ＳＰ値：１０．４）を０．３８ｇ、および光重合開始剤としてイルガキュアー１８４を０．０２ｇ混合して光学素子形成材料とした。前記光学素子形成材料を、実施例１と同様に、２枚のＰＥＴフィルム間に挟み込み、光学素子形成材料層とした。これを紫外線照射装置（山下電装（株）製、紫外線照射光源「ＨＣ−３００ＦＭ」）に置き、波長３６５ｎｍの偏光コリメート光（１４０（ｍＪ／ｃｍ２）・ｍｉｎ、２ｍＷ／ｃｍ２）を、前記フィルムの法線方向から３０°の入射角で照射した。
【００８０】
前記照射により、光学素子形成材料は硬化し、前記２枚のＰＥＴフィルムの間には、フィルム状の光学素子が得られた。作製した光学素子の断面の観察を行ったところ、図５（ａ）の写真に示すように、得られた光学素子の厚み方向には、貫通孔が互いに軸方向が略平行となる状態で、前記光線照射方向に沿う方向（厚さ方向に対し略３０°の方向）に形成されていた。また、前記光学素子を有するＰＥＴフィルムの散乱特性を測定したところ、図５（ｂ）に示す特性を示し、光入射角３０°付近で指向性を有する散乱特性が確認できた。
【００８１】
［比較例１］
モノマーとして、モノアクリレートであるベンジルメタクリレート（ＳＰ値：１０．８）を用いた以外は、実施例１と同様な条件とした。しかし、紫外線照射後も、光学素子形成材料層はフィルム化しなかった。
【００８２】
［比較例２］
モノマーとして、モノアクリレートであるベンジルメタクリレート（ＳＰ値：１０．８）を用いた以外は、実施例２と同様な条件とした。しかし、紫外線照射後も、光学素子形成材料層はフィルム化しなかった。
【００８３】
［比較例３］
モノマーとして、モノアクリレートであるベンジルメタクリレート（ＳＰ値：１０．８）を用いた以外は、実施例３と同様な条件とした。しかし、紫外線照射後も、光学素子形成材料層はフィルム化しなかった。
【００８４】
［比較例４］
モノマーとして、モノアクリレートであるベンジルメタクリレート（ＳＰ値：１０．８）を用いた以外は、実施例４と同様な条件とした。しかし、紫外線照射後も、光学素子形成材料層はフィルム化しなかった。
【００８５】
［比較例５］
モノマーとして、モノアクリレートであるベンジルメタクリレート（ＳＰ値：１０．８）を、低分子物質としてキシレン（ＳＰ値：８．８）を用いた以外は、実施例３と同様な条件とした。しかし、紫外線照射後も、光学素子形成材料層はフィルム化しなかった。
【００８６】
［比較例６］
モノマーとして、モノアクリレートであるベンジルメタクリレート（ＳＰ値：１０．８）を、低分子物質としてキシレン（ＳＰ値：８．８）を用いた以外は、実施例４と同様な条件とした。しかし、紫外線照射後も、光学素子形成材料層はフィルム化しなかった。
【００８７】
［比較例７］
図４に示すように、紫外線照射側のＰＥＴフィルム２の上に半値幅４０°の拡散板３（Ｌｕｍｉｎｉｔ社製、商品名「ＬＳＤ４０」、厚み１３５μｍ）を設置した以外は、実施例１と同様な条件にて、本比較例に係る光学素子を作製した。光学素子形成材料層はフィルム化したが、前記光学素子を有するＰＥＴフィルムの散乱特性を測定したところ、図２に示す特性を示し、指向性散乱は確認できなかった。
【００８８】
［比較例８］
低分子物質として酢酸エチル（ＳＰ値：９．１）を用いた以外は、実施例２と同様な条件にて、本比較例に係る光学素子を作製した。光学素子形成材料層はフィルム化（白濁硬化）したが、前記光学素子を有するＰＥＴフィルムの散乱特性を測定したところ、図６に示す特性を示し、指向性散乱は確認できなかった。また、作製した光学素子の表面と断面の観察を行ったところ、図７の写真に示すように、得られた光学素子の表面には、実施例１に係る光学素子で見られた略円形の構造は見られなかった。また、得られた光学素子の厚み方向には、貫通孔も見られなかった。
【００８９】
［比較例９］
低分子物質としてトルエン（ＳＰ値：８．９）を用いた以外は、実施例２と同様な条件にて、本比較例に係る光学素子を作製した。光学素子形成材料層はフィルム化（白濁硬化）したが、前記光学素子を有するＰＥＴフィルムの散乱特性を測定したところ、比較例８と同様に指向性散乱は確認できなかった。
【００９０】
各実施例および各比較例の光学素子形成材料の組成、並びに各種特性および物性の評価結果を下記表１に示す。
【００９１】
【表１】
2010117714.tif 000006
【００９２】
前記表１に示すとおり、実施例１〜６の光学素子は、貫通孔が形成され、指向性拡散を示した。一方、比較例１〜６については、紫外線照射後も、光学素子形成材料層はフィルム化しなかった。比較例７については、指向性散乱を示さなかった。比較例８および９については、光学素子形成材料層はフィルム化したが、貫通孔は確認できず、また、指向性散乱を示さなかった。
【産業上の利用可能性】
【００９３】
本発明の光学素子は、液晶表示装置に好適に使用される。その用途は、例えば、パソコンモニター、ノートパソコン、コピー機等のＯＡ機器、携帯電話、時計、デジタルカメラ、携帯情報端末（ＰＤＡ）、携帯ゲーム機等の携帯機器、ビデオカメラ、テレビ、電子レンジ等の家庭用電気機器、バックモニター、カーナビゲーションシステム用モニター、カーオーディオ等の車載用機器、商業店舗用インフォメーション用モニター等の展示機器、監視用モニター等の警備機器、介護用モニター、医療用モニター等の介護・医療機器等である。
【符号の説明】
【００９４】
１    光学素子形成材料層
２    基材
３    拡散板
【図１】
2010117714.tif 000007
【図２】
2010117714.tif 000008
【図３】
2010117714.tif 000009
【図４】
2010117714.tif 000010
【図５（ａ）】
2010117714.tif 000011
【図５（ｂ）】
2010117714.tif 000012
【図６】
2010117714.tif 000013
【図７】
2010117714.tif 000014